ПОРОШКОВОЕ ПОКРЫТИЕ С НИЗКОЙ ИЗЛУЧАТЕЛЬНОЙ СПОСОБНОСТЬЮ

1. Порошковая кроющая композиция, включающая однородную смесь по меньшей мере одного термопластического и/или термореактивного полимерного связующего материала и, необязательно, по меньшей мере одного сшивающего средства, а также составных частей, общеупотребительных в порошковых кроющих композициях, таких как пигменты, наполнители и добавки, включающая алюминиевые частицы, имеющие величину D50 в диапазоне от 8 до 20 мкм, причем алюминиевые частицы обрабатываются соединениями, выбранными из группы, состоящей из диоксида кремния, (мет)акриловых полимеров, сложных полиэфиров и воска.
2. Порошковая кроющая композиция по п.1, отличающаяся тем, что полученные покрытия имеют тепловую излучательную способность в диапазоне от 0,4 до 0,55 и общий коэффициент отражения солнечного света от 60 до 70%, измеренные в инфракрасной (ИК) и ближней инфракрасной (БИК) области длин волн от 0,3 до 2,5 мкм.
3. Порошковая кроющая композиция по п.1, где полимерные связующие материалы выбраны из группы, состоящей из ненасыщенных сложных полиэфиров и (мет)акриловых полимеров.
4. Порошковая кроющая композиция по п.1, включающая
(А) от 40 до 98 вес.% по меньшей мере одного полимерного связующего материала,
(В) от 0 до 60 вес.% по меньшей мере одного сшивающего средства,
(С) от 0,01 до 20 вес.% алюминиевых частиц, обработанных соединениями, выбранными из группы, состоящей из диоксида кремния, (мет)акриловых полимеров, сложных полиэфиров и воска, и
(D) от 0,01 до 30 вес.% по меньшей мере одной добавки для покрытий, пигмента и/или наполнителя,
где весовые проценты даны в расчете на общий вес порошковой кроющей композиции.
5. Порошковая кроющая композиция по п.1, включающая
(А) от 60 до 95 вес.% по меньшей мере одного полимерного связующего материала, выбранного из группы, состоящей из ненасыщенных сложных полиэфиров, модифицированных уретанами (мет)акрилатных полимеров, эпокси-модифицированных (мет)акрилатных полимеров и (мет)акрилатных полимеров, получаемых из алкил(мет)акрилатов с глицидил(мет)акрилатами и олефиновыми мономерами,
(В) от 1 до 40 вес.% по меньшей мере одного сшивающего средства,
(С) от 0,01 до 10 вес.% алюминиевых частиц, обработанных соединениями, выбранными из группы, состоящей из диоксида кремния, (мет)акриловых полимеров, сложных полиэфиров и воска, и
(D) от 0,01 до 25 вес.% по меньшей мере одной добавки для покрытий, пигмента и/или наполнителя,
где весовые проценты даны в расчете на общий вес порошковой кроющей композиции.
6. Порошковая кроющая композиция по п.1, включающая прозрачные пигменты и/или наполнители.
7. Способ приготовления порошковой кроющей композиции с использованием порошковой кроющей композиции по п.1.
8. Способ по п.7 с использованием способа связывания, включающего стадии
а) смешения алюминиевых частиц компонента С) с частицами порошкового покрытия, полученными при экструзии компонентов А), В) и D),
b) нагревания смеси до температуры от 50 до 60°С во время смешения,
с) охлаждения смеси и просеивания до желательного гранулометрического состава.
9. Способ покрытия поверхностей субстратов с использованием порошковой кроющей композиции по п.1.
10. Способ по п.9 с использованием порошковой кроющей композиции по п.1 в качестве верхнего покрытия.
11. Покрытый субстрат, покрытый порошковой кроющей композицией по п.1, и подвергнутый отверждению.